(57)【要約】  ベース樹脂と、シリコーン化合物と、脂肪酸金属塩と、二価金属の酸化物からなる第１無機フィラーとを含む、難燃性樹脂組成物が開示されている。
2020170891.tif 000002
【特許請求の範囲】
【請求項１】
ベース樹脂と、
シリコーン化合物と、
脂肪酸金属塩と、
二価金属の酸化物からなる第１無機フィラーとを含む、難燃性樹脂組成物。
【請求項２】
前記二価金属の酸化物が酸化マグネシウムである、請求項１に記載の難燃性樹脂組成物。
【請求項３】
前記脂肪酸金属塩に対する前記第１無機フィラーの質量比Ｒが１／１００以上である、請求項１又は２に記載の難燃性樹脂組成物。
【請求項４】
前記脂肪酸金属塩に対する前記第１無機フィラーの質量比Ｒが１以下である、請求項１〜３のいずれか一項に記載の難燃性樹脂組成物。
【請求項５】
前記ベース樹脂１００質量部に対し、
前記シリコーン化合物が１質量部以上の割合で配合されている、請求項１〜４のいずれか一項に記載の難燃性樹脂組成物。
【請求項６】
前記ベース樹脂１００質量部に対し、
前記脂肪酸金属塩が２質量部以上の割合で配合されている、請求項１〜５のいずれか一項に記載の難燃性樹脂組成物。
【請求項７】
前記ベース樹脂１００質量部に対し、
前記第１無機フィラーが０．０５質量部以上の割合で配合されている、請求項１〜６のいずれか一項に記載の難燃性樹脂組成物。
【請求項８】
前記二価金属の酸化物とは異なる無機物からなる第２無機フィラーをさらに含む、請求項１〜７のいずれか一項に記載の難燃性樹脂組成物。
【請求項９】
前記無機物が炭酸カルシウム及びケイ酸塩化合物からなる群より選ばれる少なくとも１種である、請求項８に記載の難燃性樹脂組成物。
【請求項１０】
前記ベース樹脂１００質量部に対し、前記第２無機フィラーが１〜２００質量部の割合で配合されている、請求項８又は９に記載の難燃性樹脂組成物。
【請求項１１】
導体と、
前記導体を被覆する絶縁層とを有する絶縁電線を備えており、
前記絶縁層が、請求項１〜１０のいずれか一項に記載の難燃性樹脂組成物を押出成形して得られる絶縁電線。
【請求項１２】
導体、及び、前記導体を被覆する絶縁層を有する絶縁電線と、前記絶縁電線を覆うシースとを有し、
前記絶縁層及び前記シースの少なくとも一方が、請求項１〜１０のいずれか一項に記載の難燃性樹脂組成物を押出成形して得られるケーブル。
【請求項１３】
光ファイバと、
前記光ファイバを被覆する被覆部とを備え、
前記被覆部の少なくとも一部が、請求項１〜１０のいずれか一項に記載の難燃性樹脂組成物を押出成形して得られる光ファイバケーブル。
【請求項１４】
請求項１〜１０のいずれか一項に記載の難燃性樹脂組成物を成形して得られる成形体。
【発明の詳細な説明】
【技術分野】
【０００１】
本発明は、難燃性樹脂組成物、これを用いた絶縁電線、ケーブル、光ファイバケーブル及び成形体に関する。
【背景技術】
【０００２】
ケーブルなどにおいては、高度な難燃性が要求される場合がある。その場合には、その被覆において難燃性樹脂組成物が使用される。【０００３】
このような難燃性樹脂組成物として、例えばポリオレフィン樹脂に、炭酸カルシウム粒子、シリコーン化合物及び脂肪酸含有化合物を配合した難燃性樹脂組成物が知られている（下記特許文献１参照）。
【先行技術文献】
【特許文献】
【０００４】
【特許文献１】特開２０１４−９４９６９号公報
【発明の概要】
【発明が解決しようとする課題】
【０００５】
しかし、上記特許文献１に記載の難燃性樹脂組成物は優れた難燃性を有しているものの、脂肪酸含有化合物として脂肪酸金属塩を用いた場合、成形時における発泡の抑制の点で改善の余地を有していた。【０００６】
このため、成形時における発泡を十分に抑制でき、優れた難燃性を有する難燃性樹脂組成物が求められていた。【０００７】
本発明は、上記事情に鑑みてなされたものであり、成形時における発泡を十分に抑制でき、優れた難燃性を有する難燃性樹脂組成物、これを用いた絶縁電線、ケーブル、光ファイバケーブル及び成形体を提供することを目的とする。
【課題を解決するための手段】
【０００８】
本発明者は上記課題を解決するため検討を重ねた。まず、本発明者は、脂肪酸金属塩が高い吸湿性を有しているため、周囲の湿度によっては脂肪酸金属塩が水分を吸収している場合があるのではないかと考えた。そして、そのような場合には、以下のことが起こるのではないかと本発明者は考えた。すなわち、ベース樹脂、シリコーン化合物及び脂肪酸金属塩を含む難燃性樹脂組成物を成形する際、脂肪酸金属塩が高温下に置かれる。このため、脂肪酸金属塩から水分が水蒸気として放出され、得られる成形体において発泡が生じる。そこで、本発明者は、このような発泡を十分に抑制するべく鋭意研究を重ねた結果、以下の発明により、上記課題を解決し得ることを見出した。【０００９】
すなわち本発明は、ベース樹脂と、シリコーン化合物と、脂肪酸金属塩と、二価金属の酸化物からなる第１無機フィラーとを含む、難燃性樹脂組成物である。【００１０】
本発明の難燃性樹脂組成物は、成形時における発泡を十分に抑制でき、優れた難燃性を有する。【００１１】
なお、本発明者は、本発明の難燃性樹脂組成物において、上記の効果が得られる理由については以下のように推察している。【００１２】
すなわち、難燃性樹脂組成物中に脂肪酸金属塩が含まれていると、周囲の湿度によっては脂肪酸金属塩は水分を十分に吸収している場合がある。この場合、難燃性樹脂組成物の成形時に、脂肪酸金属塩が高温下に置かれ、その水分が水蒸気となって放出される。このとき、難燃性樹脂組成物中に二価金属の酸化物からなる第１無機フィラーが含まれていない場合、この水蒸気が発泡を引き起こし得る。これに対し、本発明では、難燃性樹脂組成物中に二価金属の酸化物が含まれており、この二価金属の酸化物が高温下でこの脂肪酸金属塩から放出された水蒸気と反応する。このため、水蒸気による発泡が十分に抑制される。【００１３】
また、難燃性樹脂組成物の燃焼時に、ベース樹脂の表面に、主としてシリコーン化合物、脂肪酸金属塩及びこれらの分解物からなるバリア層がベース樹脂の表面に形成され、ベース樹脂の燃焼が抑制される。そのため、優れた難燃性が確保されるものと考えられる。【００１４】
上記難燃性樹脂組成物においては、前記二価金属の酸化物が酸化マグネシウムであることが好ましい。【００１５】
この場合、難燃性樹脂組成物を成形して得られる成形体の難燃性の低下を抑制することができる。【００１６】
上記難燃性樹脂組成物においては、前記脂肪酸金属塩に対する前記第１無機フィラーの質量比Ｒが１／１００以上であることが好ましい。【００１７】
この場合、質量比Ｒが１／１００未満である場合と比べて、難燃性樹脂組成物の成形時における発泡をより十分に抑制することができる。【００１８】
上記難燃性樹脂組成物においては、前記脂肪酸金属塩に対する前記第１無機フィラーの質量比Ｒが１以下であることが好ましい。【００１９】
この場合、質量比Ｒが１を超える場合と比べて、難燃性樹脂組成物の難燃性をより向上させることができる。【００２０】
上記難燃性樹脂組成物においては、前記ベース樹脂１００質量部に対し、前記シリコーン化合物が１質量部以上の割合で配合されていることが好ましい。【００２１】
この場合、本発明の難燃性樹脂組成物は、ベース樹脂１００質量部に対するシリコーン化合物の配合割合が１質量部未満である場合に比べて、難燃性をより向上させることができる。【００２２】
上記難燃性樹脂組成物においては、前記ベース樹脂１００質量部に対し、前記脂肪酸金属塩が２質量部以上の割合で配合されていることが好ましい。【００２３】
この場合、本発明の難燃性樹脂組成物は、ベース樹脂１００質量部に対する脂肪酸金属塩の配合割合が２質量部未満である場合に比べて、難燃性樹脂組成物の難燃性をより向上させることができる。【００２４】
上記難燃性樹脂組成物においては、前記ベース樹脂１００質量部に対し、前記第１無機フィラーが０．０５質量部以上の割合で配合されていることが好ましい。【００２５】
この場合、本発明の難燃性樹脂組成物は、成形時における発泡をより十分に抑制できる。【００２６】
上記難燃性樹脂組成物においては、前記二価金属の酸化物とは異なる無機物からなる第２無機フィラーをさらに含むことが好ましい。【００２７】
この場合、難燃性樹脂組成物の難燃性をより向上させることができる。【００２８】
上記難燃性樹脂組成物においては、前記無機物が炭酸カルシウム及びケイ酸塩化合物からなる群より選ばれる少なくとも１種であることが好ましい。【００２９】
この場合、難燃性樹脂組成物の難燃性を特に効果的に向上させることができる。【００３０】
上記難燃性樹脂組成物においては、前記ベース樹脂１００質量部に対し、前記第２無機フィラーが１〜２００質量部の割合で配合されていることが好ましい。【００３１】
この場合、難燃性樹脂組成物の難燃性をより十分に向上させることができるとともに、耐摩耗性をより向上させることもできる。【００３２】
また本発明は、導体と、前記導体を被覆する絶縁層とを有する絶縁電線を備えており、前記絶縁層が、上述した難燃性樹脂組成物を押出成形して得られる絶縁電線である。【００３３】
本発明の絶縁電線によれば、絶縁層が、上述した難燃性樹脂組成物を押出成形して得られる。ここで、本発明の難燃性樹脂組成物は、押出成形時における発泡を十分に抑制でき、優れた難燃性を有する。このため、得られる絶縁層では発泡が少なくなり、絶縁層は優れた難燃性を有する。従って、本発明の絶縁電線は、良好な外観を有しながら、優れた難燃性を有する。【００３４】
また、本発明は、導体、及び、前記導体を被覆する絶縁層を有する絶縁電線と、前記絶縁電線を覆うシースとを有し、前記絶縁層及び前記シースの少なくとも一方が、上記難燃性樹脂組成物を押出成形して得られるケーブルである。【００３５】
本発明のケーブルによれば、絶縁層及びシースの少なくとも一方が、上記難燃性樹脂組成物を押出成形して得られる。ここで、本発明の難燃性樹脂組成物は、押出成形時における発泡を十分に抑制でき、優れた難燃性を有する。このため、得られる絶縁層及びシースの少なくとも一方では発泡が少なくなり、絶縁層及びシースの少なくとも一方は優れた難燃性を有する。従って、本発明のケーブルは、良好な外観を有しながら、優れた難燃性を有する。【００３６】
さらに本発明は、光ファイバと、前記光ファイバを被覆する被覆部とを備え、前記被覆部の少なくとも一部が、上述した難燃性樹脂組成物を押出成形して得られる光ファイバケーブルである。【００３７】
本発明の光ファイバケーブルによれば、被覆部の少なくとも一部が上記難燃性樹脂組成物を押出成形して得られる。ここで、本発明の難燃性樹脂組成物は、押出成形時における発泡を十分に抑制でき、優れた難燃性を有する。このため、得られる被覆部の少なくとも一部では発泡が少なくなり、被覆部の少なくとも一部は優れた難燃性を有する。従って、本発明の光ファイバケーブルは、良好な外観を有しながら、優れた難燃性を有する。【００３８】
また本発明は、上記難燃性樹脂組成物を成形して得られる成形体である。【００３９】
本発明の難燃性樹脂組成物は、成形時における発泡を十分に抑制でき、優れた難燃性を有する。このため、得られる成形体では発泡が少なくなり、成形体は優れた難燃性を有する。従って、本発明の成形体は、良好な外観を有しながら、優れた難燃性を有する。
【発明の効果】
【００４０】
本発明によれば、成形時における発泡を十分に抑制でき、優れた難燃性を有する難燃性樹脂組成物、これを用いた絶縁電線、ケーブル及び光ファイバケーブルが提供される。
【図面の簡単な説明】
【００４１】
【図１】本発明のケーブルの一実施形態を示す部分側面図である。
【図２】図１のＩＩ−ＩＩ線に沿った断面図である。
【図３】本発明の光ファイバケーブルの一実施形態を示す断面図である。
【発明を実施するための形態】
【００４２】
以下、本発明の実施形態について図１及び図２を用いて詳細に説明する。
【００４３】
［ケーブル］
図１は、本発明に係るケーブルの一実施形態を示す部分側面図である。図２は、図１のＩＩ−ＩＩ線に沿った断面図である。図１及び図２に示すように、ケーブル１０は、絶縁電線４と、絶縁電線４を被覆するシースとしてのチューブ状の被覆層３とを備えている。そして、絶縁電線４は、導体１と、導体１を被覆するチューブ状の絶縁層２とを有している。
【００４４】
ここで、チューブ状の絶縁層２及び被覆層３は難燃性樹脂組成物を押出成形して得られるものであり、この難燃性樹脂組成物は、ベース樹脂と、シリコーン化合物と、脂肪酸金属塩と、二価金属の酸化物からなる第１無機フィラーとを含む。
【００４５】
ケーブル１０によれば、絶縁層２及び被覆層３が、上記難燃性樹脂組成物を押出成形して得られる。ここで、上記難燃性樹脂組成物は、押出成形時における発泡を十分に抑制でき、優れた難燃性を有する。このため、得られる絶縁層２及び被覆層３では発泡が少なくなり、絶縁層２及び被覆層３は優れた難燃性を有する。従って、ケーブル１０は、良好な外観を有しながら、優れた難燃性を有する。
【００４６】
［ケーブルの製造方法］
次に、上述したケーブル１０の製造方法について説明する。
【００４７】
＜導体＞
まず導体１を準備する。導体１は、１本の素線のみで構成されてもよく、複数本の素線を束ねて構成されたものであってもよい。また、導体１は、導体径や導体の材質などについて特に限定されるものではなく、用途に応じて適宜定めることができる。導体１の材料としては、例えば、主に銅、アルミニウムやそれらを含む合金が好ましいが、カーボン材料などの導電性物質も適宜使用できる。
【００４８】
＜難燃性樹脂組成物＞
一方、上記難燃性樹脂組成物を準備する。難燃性樹脂組成物は、上述したように、ベース樹脂と、シリコーン化合物と、脂肪酸金属塩と、二価金属の酸化物からなる第１無機フィラーとを含む。
【００４９】
（１）ベース樹脂
ベース樹脂としては、例えば、ポリオレフィン樹脂、及びその変性樹脂などが挙げられる。これらは単独で又は２種以上を混合して用いてもよい。
【００５０】
（Ａ１）ポリオレフィン樹脂
ポリオレフィン樹脂としては、例えばエチレン系重合体、プロピレン系重合体及びオレフィン系熱可塑性エラストマーが挙げられる。これらはそれぞれ単独で又は２種以上を混合して用いることができる。
【００５１】
エチレン系重合体は、エチレンに由来する構成単位を主とする重合体であり、エチレン系重合体としては、例えばポリエチレン、エチレン−αオレフィン共重合体、エチレンプロピレンジエン共重合体などが挙げられる。
【００５２】
ポリエチレンとしては、例えば高密度ポリエチレン（ＨＤＰＥ）、中密度ポリエチレン（ＭＤＰＥ）、低密度ポリエチレン（ＬＤＰＥ）、直鎖状ポリエチレン（ＬＬＤＰＥ）、超低密度ポリエチレン（ＶＬＤＰＥ）、メタロセン超低密度ポリエチレンなどが挙げられる。これらはそれぞれ単独で又は２種以上を混合して用いてもよい。
【００５３】
プロピレン系重合体とは、プロピレンに由来する構成単位を主として含む重合体を言う。プロピレン系重合体としては、ホモポリプロピレン、ブロックポリプロピレン、ランダムポリプロピレン、プロピレン−αオレフィン共重合体が挙げられる。α―オレフィンとしては、例えば１−ブテン、２−ブテン、１−ヘキセン及び２−ヘキセンなどが挙げられる。
【００５４】
プロピレン系重合体がコモノマーを含む共重合体である場合、プロピレン系重合体はブロック共重合体でもランダム共重合体でもよいが、ブロック共重合体であることが好ましい。プロピレン−αオレフィン共重合体がブロック共重合体であると、ランダム共重合体である場合に比べて、難燃性樹脂組成物の耐摩耗性をより向上させることができる。
【００５５】
オレフィン系熱可塑性エラストマーとしては、例えばポリプロピレン（ハードセグメント）の中に、エチレンプロピレンゴム（ＥＰＤＭ，ＥＰＭ）および／またはその架橋体をソフトセグメントとして分散させたものなどが挙げられる。
【００５６】
（Ａ２）変性樹脂
変性樹脂は、上述したポリオレフィン樹脂又はその前駆体を、グラフト化又は共重合によって変性させた樹脂を言う。変性により導入される官能基としては、カルボキシル基、酸無水物基、メタクリロキシ基、アクリロキシ基、アクリル基、アセチル基、アルコキシ基（例えばメトキシ基又はエトキシ基）などが挙げられる。中でも、カルボキシル基及び酸無水物基が好ましい。この場合、変性により導入される官能基がカルボキシル基及び酸無水物基以外の官能基である場合に比べて、難燃性樹脂組成物の耐摩耗性をより効果的に向上させることができる。グラフト化又は共重合に使用される物質としては、酸、酸無水物、および、その誘導体が挙げられる。酸としては、例えば酢酸、アクリル酸、マレイン酸、及びメタクリル酸などのカルボン酸が挙げられる。酸無水物としては、例えば無水マレイン酸などの無水カルボン酸が挙げられる。
【００５７】
変性樹脂としては、例えばエチレン−酢酸ビニル共重合体、エチレン−アクリル酸エステル共重合体、エチレン−メタクリル酸エステル共重合体、マレイン酸変性ポリオレフィン、無水マレイン酸変性ポリオレフィン、マレイン酸変性スチレン系エラストマー、無水マレイン酸変性スチレン系エラストマーなどが挙げられる。
【００５８】
（２）シリコーン化合物
シリコーン化合物は、難燃剤として機能するものであり、シリコーン化合物としては、ポリオルガノシロキサンなどが挙げられる。ここで、ポリオルガノシロキサンは、シロキサン結合を主鎖に含み側鎖に有機基を有するものであり、有機基としては、例えばメチル基、エチル基、プロピル基などのアルキル基；ビニル基；及びフェニル基などのアリール基などが挙げられる。具体的にはポリオルガノシロキサンとしては、例えばジメチルポリシロキサン、メチルエチルポリシロキサン、メチルオクチルポリシロキサン、メチルビニルポリシロキサン、メチルフェニルポリシロキサン及びメチル（３,３,３−トリフルオロプロピル）ポリシロキサンなどが挙げられる。ポリオルガノシロキサンは、シリコーンオイル、シリコーンパウダー、シリコーンガム又はシリコーンレジンの形態で用いられる。中でも、ポリオルガノシロキサンは、シリコーンガムの形態で用いられることが好ましい。この場合、シリコーン化合物がシリコーンガム以外のシリコーン化合物である場合に比べて、難燃性樹脂組成物においてブルームが起こりにくくなる。
【００５９】
ベース樹脂１００質量部に対するシリコーン化合物の配合割合は、０質量部より大きければ特に制限されるものではないが、１質量部以上であることが好ましい。この場合、ベース樹脂１００質量部に対するシリコーン化合物の配合割合が１質量部未満である場合に比べて、難燃性樹脂組成物の難燃性をより向上させることができる。
【００６０】
ベース樹脂１００質量部に対するシリコーン化合物の配合割合は１．５質量部以上であることがより好ましい。この場合、シリコーン化合物の配合割合が１．５質量部未満である場合に比べて、難燃性樹脂組成物の難燃性をより十分に向上させることができる。ベース樹脂１００質量部に対するシリコーン化合物の配合割合は２質量部以上であることがより一層好ましい。
【００６１】
ベース樹脂１００質量部に対するシリコーン化合物の配合割合は１０質量部以下であることが好ましい。この場合、ベース樹脂１００質量部に対するシリコーン化合物の配合割合が１０質量部より大きい場合に比べて、難燃性樹脂組成物の耐摩耗性をより向上させることができる。
【００６２】
ベース樹脂１００質量部に対するシリコーン化合物の配合割合は７質量部以下であることがより好ましい。この場合、シリコーン化合物の配合割合が７質量部を超える場合に比べて、難燃性樹脂組成物の耐摩耗性をより一層十分に向上させることができる。ベース樹脂１００質量部に対するシリコーン化合物の配合割合は５質量部以下であることがより一層好ましく、３質量部以下であることが特に好ましい。
【００６３】
（３）脂肪酸金属塩
脂肪酸金属塩は難燃剤として機能するものである。脂肪酸金属塩とは、脂肪酸の金属塩を言う。ここで、脂肪酸としては、例えば炭素原子数が１２〜２８である脂肪酸が用いられる。このような脂肪酸としては、例えばラウリン酸、ミリスチン酸、パルミチン酸、ステアリン酸、ツベルクロステアリン酸、オレイン酸、リノール酸、アラキドン酸、ベヘン酸及びモンタン酸が挙げられる。中でも、脂肪酸としては、ステアリン酸又はツベルクロステアリン酸が好ましく、ステアリン酸が特に好ましい。この場合、ステアリン酸又はツベルクロステアリン酸以外の脂肪酸を用いる場合に比べて、難燃性樹脂組成物の難燃性をより向上させることができる。
【００６４】
脂肪酸の金属塩を構成する金属としては、マグネシウム、カルシウム、亜鉛及び鉛などが挙げられる。脂肪酸金属塩としては、ステアリン酸マグネシウムが好ましい。この場合、ステアリン酸マグネシウム以外の脂肪酸金属塩を用いる場合に比べて、難燃性樹脂組成物においてより少ない添加量でより優れた難燃性が得られる。
【００６５】
ベース樹脂１００質量部に対する脂肪酸金属塩の配合割合は、特に制限されるものではないが、１質量部以上であることが好ましい。この場合、ベース樹脂１００質量部に対する脂肪酸金属塩の配合割合が１質量部未満である場合に比べて、難燃性樹脂組成物の難燃性をより向上させることができる。
【００６６】
ベース樹脂１００質量部に対する脂肪酸金属塩の配合割合は、２質量部以上であることがより好ましい。この場合、ベース樹脂１００質量部に対する脂肪酸金属塩の配合割合が２質量部未満である場合に比べて、難燃性樹脂組成物の難燃性をより向上させることができる。
【００６７】
ベース樹脂１００質量部に対する脂肪酸金属塩の配合割合は２０質量部以下であることが好ましい。この場合、ベース樹脂１００質量部に対する脂肪酸金属塩の配合割合が２０質量部を超える場合に比べて、難燃性樹脂組成物の耐摩耗性をより向上させることができる。
【００６８】
ベース樹脂１００質量部に対する脂肪酸金属塩の配合割合は１０質量部以下であることが好ましく、７質量部以下であることがより好ましく、５質量部以下であることがより一層好ましい。この場合、ベース樹脂１００質量部に対する脂肪酸金属塩の配合割合が１０質量部より大きい場合と比べて、難燃性樹脂組成物の耐摩耗性をより一層向上させることができる。
【００６９】
（４）第１無機フィラー
第１無機フィラーは二価金属の酸化物である。二価金属の酸化物としては、例えば酸化マグネシウム及び酸化カルシウムが挙げられる。これらはそれぞれ単独で又は２種以上を混合して用いることができる。
【００７０】
中でも、二価金属の酸化物としては、酸化マグネシウムが好ましい。この場合、難燃性樹脂組成物を押出成形して得られる絶縁層２及び被覆層３の難燃性の低下を抑制することができる。
【００７１】
ベース樹脂１００質量部に対する第１無機フィラーの配合割合は０質量部より多ければよいが、０．０５質量部以上であることが好ましい。この場合、ベース樹脂１００質量部に対する第１無機フィラーの配合割合が０．０５質量部未満である場合と比べて、難燃性樹脂組成物の成形時における発泡をより十分に抑制することができる。
【００７２】
但し、ベース樹脂１００質量部に対する第１無機フィラーの配合割合は２０質量部以下であることが好ましい。この場合、ベース樹脂１００質量部に対する第１無機フィラーの配合割合が２０質量部を超える場合に比べて、難燃性樹脂組成物の難燃性をより向上させることができる。
【００７３】
ベース樹脂１００質量部に対する第１無機フィラーの配合割合は１０質量部以下であることがより好ましく、７質量部以下であることがより一層好ましく、３質量部以下であることが特に好ましい。
【００７４】
脂肪酸金属塩に対する第１無機フィラーの質量比（＝第１無機フィラー／脂肪酸金属塩）Ｒは特に制限されるものではないが、Ｒは１／１００以上であることが好ましい。この場合、Ｒが１／１００未満である場合と比べて、難燃性樹脂組成物の成形時における発泡をより十分に抑制することができる。Ｒは１／１０以上であることがより好ましい。但し、Ｒは５以下であることが好ましい。この場合、Ｒが５を超える場合と比べて、難燃性樹脂組成物の難燃性をより向上させることができる。Ｒは、難燃性樹脂組成物の難燃性をより向上させる観点からは、３以下であることが好ましく、１以下であることがより一層好ましく、６／１０以下であることが特に好ましい。
【００７５】
（５）第２無機フィラー
第２無機フィラーは、二価金属の酸化物とは異なる無機物からなる。このような無機物は、二価金属の酸化物とは異なる無機物であれば特に限定されないが、このような無機物としては、例えば炭酸カルシウム、ケイ酸塩化合物などが挙げられる。これらはそれぞれ単独で又は２種以上を混合して用いることができる。
【００７６】
中でも、無機物としては、炭酸カルシウム、ケイ酸塩化合物又はこれらの混合物であることが好ましい。この場合、難燃性樹脂組成物の難燃性をより向上させることができる。
【００７７】
ケイ酸塩化合物としては、例えばクレー及びタルクが挙げられる。これらは単独で又は２種以上を組み合わせて用いることができる。
【００７８】
ベース樹脂１００質量部に対する第２無機フィラーの配合割合は１〜２００質量部であることが好ましい。
【００７９】
この場合、ベース樹脂１００質量部に対する第２無機フィラーの配合割合が１質量部未満である場合に比べて、難燃性樹脂組成物の難燃性をより向上させることができる。また、ベース樹脂１００質量部に対する第２無機フィラーの配合割合は２００質量部を超える場合に比べて、難燃性樹脂組成物の耐摩耗性をより向上させることができる。なお、ベース樹脂１００質量部に対する第２無機フィラーの配合割合は５〜１００質量部であることがより好ましい。
【００８０】
上記難燃性樹脂組成物は、酸化防止剤、紫外線劣化防止剤、加工助剤、着色顔料、滑剤などの充填剤を必要に応じてさらに含んでもよい。
【００８１】
上記難燃性樹脂組成物は、ベース樹脂、シリコーン化合物、脂肪酸金属塩、第１無機フィラー、及び、必要に応じて第２無機フィラー等を混練することにより得ることができる。このとき、脂肪酸金属塩は、乾燥した状態で用いることが好ましい。この場合、難燃性樹脂組成物に気泡が残ることが抑制されるため、この残った気泡が難燃性樹脂組成物の押出成形で得られる絶縁層２及び被覆層３中に残存することが十分に抑制される。混練は、例えばバンバリーミキサ、タンブラ、加圧ニーダ、混練押出機、二軸押出機、ミキシングロール等の混練機で行うことができる。このとき、シリコーン化合物の分散性を向上させる観点からは、ベース樹脂の一部とシリコーン化合物とを混練し、得られたマスターバッチ（ＭＢ）を、残りのベース樹脂、脂肪酸金属塩、第１無機フィラー及び第２無機フィラー等と混練してもよい。
【００８２】
次に、上記難燃性樹脂組成物で導体１を被覆する。具体的には、上記の難燃性樹脂組成物を、押出機を用いて溶融混練して押出成形し、チューブ状の押出物を形成する。そして、このチューブ状押出物を導体１上に連続的に被覆する。こうして導体１上に絶縁層２が形成されて絶縁電線４が得られる。
【００８３】
なお、難燃性樹脂組成物は、導体１に絶縁層２を形成するまでは乾燥状態で保管しておくことが好ましい。この場合、難燃性樹脂組成物中の脂肪酸金属塩が吸湿することが十分に抑制され、難燃性樹脂組成物の押出成形時に脂肪酸金属塩から放出される水分量が少なくなり、その水分による発泡が十分に抑制される。
【００８４】
＜被覆層＞
最後に、上記のようにして得られた絶縁電線４を１本用意し、この絶縁電線４を、上述した難燃性樹脂組成物を用いて作製した絶縁体としての被覆層３で被覆する。被覆層３は、いわゆるシースであり、絶縁層２を物理的又は化学的な損傷から保護するものである。
【００８５】
以上のようにしてケーブル１０が得られる。
【００８６】
［成形体］
本発明は、上述した難燃性樹脂組成物を成形して得られる成形体である。
【００８７】
上述した難燃性樹脂組成物は、成形時における発泡を十分に抑制でき、優れた難燃性を有する。このため、得られる成形体では発泡が少なくなり、成形体は優れた難燃性を有する。従って、成形体は、良好な外観を有しながら、優れた難燃性を有する。
【００８８】
上記成形体は、射出成形法、押出成形法などの一般的な成形法によって得ることができる。
【００８９】
本発明は、上記実施形態に限定されるものではない。例えば上記実施形態ではケーブルとして、１本の絶縁電線４を有するケーブルが用いられているが、本発明のケーブルは１本の絶縁電線４を有するケーブルに限定されるものではなく、被覆層３の内側に絶縁電線４を２本以上有するケーブルであってもよい。また被覆層３と絶縁電線４との間には、ポリプロピレン等からなる樹脂部が設けられていてもよい。
【００９０】
また上記実施形態では、絶縁電線４の絶縁層２及び被覆層３が上記の難燃性樹脂組成物で構成されているが、絶縁層２が上記の難燃性樹脂組成物で構成されずに通常の絶縁樹脂で構成され、被覆層３のみが、上記の難燃性樹脂組成物で構成されてもよく、被覆層３が上記の難燃性樹脂組成物で構成されずに通常の絶縁樹脂で構成され、絶縁層２のみが上記の難燃性樹脂組成物で構成されてもよい。さらに被覆層３は必ずしも必要なものではなく、省略が可能である。
【００９１】
さらに、上記実施形態において絶縁電線４の絶縁層２及び被覆層３を構成する難燃性樹脂組成物は、光ファイバと、光ファイバを被覆する被覆部とを備える光ファイバケーブルの被覆部としても適用可能である。例えば図３は、本発明の光ファイバケーブルの一実施形態としてのインドア型光ファイバケーブルを示す断面図である。図３に示すように、光ファイバケーブル２０は、２本のテンションメンバ２２，２３と、光ファイバ２４と、これらを被覆する被覆部２５とを備えている。ここで、光ファイバ２４は、被覆部２５を貫通するように設けられている。被覆部２５は、上記実施形態において絶縁電線４の絶縁層２及び被覆層３を構成する難燃性樹脂組成物で構成される。
【００９２】
なお、光ファイバケーブル２０においては、被覆部２５の全部が絶縁電線４の絶縁層２及び被覆層３を構成する難燃性樹脂組成物で構成されているが、被覆部２５の一部のみが絶縁電線４の絶縁層２及び被覆層３を構成する難燃性樹脂組成物で構成されていてもよい。
【実施例】
【００９３】
以下、実施例及び比較例を挙げて本発明の内容をより具体的に説明するが、本発明は、以下の実施例に限定されるものではない。【００９４】
（実施例１〜１０及び比較例１〜７）
ベース樹脂、シリコーンマスターバッチ（シリコーンＭＢ）、脂肪酸金属塩、第２無機フィラーを、表１〜２に示す配合割合で配合し、１６０℃に加熱したバンバリーミキサによって１５分間混練した後、加圧蓋を開けた状態で５分間脱気（脱水）処理した。さらに第１無機フィラーを添加して５分間混練し、難燃性樹脂組成物を得た。ここで、シリコーンＭＢはポリエチレン又はポリプロピレンとシリコーンガムとの混合物である。なお、表１〜２において、各配合成分の配合割合の単位は質量部である。また表１〜２において、ベース樹脂の配合割合の合計が１００質量部となっていないが、ベース樹脂は、「ベース樹脂」の欄におけるベース樹脂と、シリコーンＭＢ中のポリエチレン又はポリプロピレンとの混合物で構成されており、「ベース樹脂」の欄におけるベース樹脂の合計配合割合とシリコーンＭＢ中のポリエチレン又はポリプロピレンの配合割合とを合計すれば、その合計は１００質量部となる。【００９５】
上記ベース樹脂、シリコーンＭＢ、脂肪酸金属塩、第１無機フィラー及び第２無機フィラーとしては具体的には下記のものを用いた。【００９６】
（Ａ）ベース樹脂
（Ａ−１）ポリエチレン（ＰＥ）
商品名「ミラソン５０」（三井デュポンポリケミカル製、低密度ポリエチレン（ＬＤＰＥ））
（Ａ−２）ポリプロピレン（ＰＰ）
商品名「プライムポリプロ  Ｅ−１５０ＧＫ」（プライムポリマー社製、ブロックポリプロピレンコポリマー）
（Ａ−３）酸変性ポリオレフィン（酸変性ＰＯ）
商品名「タフマーＭＡ８５１０」（三井化学社製、マレイン酸変性ポリオレフィン）【００９７】
（Ｂ）シリコーンＭＢ
（Ｂ−１）シリコーンＭＢ１
商品名「Ｘ−２２−２１２５Ｈ」（信越化学工業社製、５０質量％シリコーンガム（ジメチルポリシロキサン）と５０質量％ポリエチレン（ＰＥ）とを含有）
（Ｂ−２）シリコーンＭＢ２
商品名「Ｘ−２２−２１０１」（信越化学工業社製、５０質量％シリコーンガム（ジメチルポリシロキサン）と５０質量％ポリプロピレン（ＰＰ）とを含有）【００９８】
（Ｃ）脂肪酸金属塩
（Ｃ−１）ステアリン酸マグネシウム（ステアリン酸Ｍｇ）：ＡＤＥＫＡ社製
（Ｃ−２）ステアリン酸カルシウム（ステアリン酸Ｃａ）：堺化学工業社製【００９９】
（Ｄ）第１無機フィラー（二価金属の酸化物）
（Ｄ−１）酸化マグネシウム
商品名「スターマグＣＸ−１５０」（神島化学社製、脂肪酸処理品）
（Ｄ−２）酸化カルシウム
商品名「ＨＡＬ−Ｇ」（吉沢石灰工業社製）【０１００】
（Ｅ）第２無機フィラー
（Ｅ−１）炭酸カルシウム
商品名「ＮＣＣ＃４１０」（日東粉化工業社製、飽和脂肪酸処理炭酸カルシウム）
（Ｅ−２）ケイ酸塩化合物
商品名「バーゲス２２１１」（バーゲス・ピグメント社製、アミノシラン処理クレー）【０１０１】
［特性評価］
上記のようにして得られた実施例１〜１０及び比較例１〜７の難燃性樹脂組成物について、発泡抑制効果及び難燃性の評価を行った。【０１０２】
なお、発泡抑制効果及び難燃性は、実施例１〜１０及び比較例１〜７の難燃性樹脂組成物を用いて以下のようにして絶縁電線を作製し、この絶縁電線について評価した。【０１０３】
（絶縁電線の作製）
実施例１〜１０及び比較例１〜７の難燃性樹脂組成物を、４０℃８０％ＲＨの恒温湿槽内に４８時間保管して吸湿状態とし、その後、単軸押出機（Ｌ／Ｄ＝２０、スクリュー形状：フルフライトスクリュー、マース精機社製）に投入して１９０℃で溶融し、その押出機からチューブ状の押出物を押し出し、断面積２ｍｍ２の導体上に、厚さが０．７ｍｍとなるように被覆した。こうして絶縁電線を作製した。【０１０４】
＜発泡抑制効果＞
上記実施例１〜１０及び比較例１〜７の難燃性樹脂組成物を用いて作製された絶縁電線について外観を目視にて観察した。また、絶縁電線を切断して絶縁層の切断面をマイクロスコープにて観察し、発泡の有無を確認した。そして、絶縁電線の評価については以下のようにランク付けを行った。結果を表１〜２に示す。また合格基準は以下の通りとした。
（評価ランク）
◎：絶縁電線の外観が良好で且つ切断面に発泡が無い
〇：絶縁電線の外観が良好であるが、切断面に微細な発泡が有る
×：絶縁電線の外観が不良で且つ切断面に発泡が有る
（合格基準）  評価ランクが◎又は〇であること
【０１０５】
＜難燃性＞
上記実施例１〜１０及び比較例１〜７の難燃性樹脂組成物を用いて作製された絶縁電線について、以下のようにして水平燃焼試験及び６０度傾斜燃焼試験を行った。
（１）水平燃焼試験
上記実施例１〜１０及び比較例１〜７の難燃性樹脂組成物を用いて作製された絶縁電線について、ＪＩＳ  Ｃ３００５に準拠した水平燃焼試験を行った。結果を表１〜２に示す。なお、表１〜２において、絶縁電線が燃焼するまで接炎した後、燃焼開始から自己消化するまでの時間を測定した。そして、絶縁電線の水平燃焼試験の評価については以下のようにランク付けを行った。結果を表１〜２に示す。
（評価ランク）
◎：６０秒以内に自己消火した
〇：６０秒よりも長い時間で自己消火した
×：自己消火せず全焼した
（２）６０度傾斜燃焼試験
上記実施例１〜１０及び比較例１〜７の難燃性樹脂組成物を用いて作製された絶縁電線について、ＪＩＳ  Ｃ３００５に準拠した６０度傾斜燃焼試験を行った。結果を表１〜２に示す。なお、表１〜２において、絶縁電線が燃焼するまで接炎した後、燃焼開始から自己消化するまでの時間を測定した。そして、絶縁電線の６０度傾斜燃焼試験の評価については以下のようにランク付けを行った。結果を表１〜２に示す。
（評価ランク）
〇：自己消火した
×：自己消火せず全焼した
（３）合格基準
難燃性は、上記水平燃焼試験によって評価し、水平燃焼試験における評価ランクが◎又は〇である絶縁電線を合格とした。
【表１】
2020170891.tif 000003
【表２】
2020170891.tif 000004
【０１０６】
表１〜２に示す結果より、実施例１〜１０の難燃性樹脂組成物は、発泡抑制効果及び難燃性の点で合格基準に達していた。これに対し、比較例１〜７の難燃性樹脂組成物は、発泡抑制効果及び難燃性のうち少なくとも１つの点で合格基準に達していなかった。【０１０７】
このことから、本発明の難燃性樹脂組成物が、成形時における発泡を十分に抑制でき、優れた難燃性を有することが確認された。
【符号の説明】
【０１０８】
１…導体
２…絶縁層
３…被覆層（シース）
４…絶縁電線
１０…ケーブル
２０…光ファイバケーブル
２４…光ファイバ
２５…被覆部
【図１】
2020170891.tif 000005
【図２】
2020170891.tif 000006
【図３】
2020170891.tif 000007
【国際調査報告】
2020170891.tif 000008
2020170891.tif 000009
2020170891.tif 000010
2020170891.tif 000011
2020170891.tif 000012
2020170891.tif 000013